СПОСОБ ПОЛУЧЕНИЯ МНОГОСЛОЙНОГО ПОКРЫТИЯ ДЛЯ РЕЖУЩЕГО ИНСТРУМЕНТА (ВАРИАНТЫ)

1. Способ получения многослойного покрытия для режущего инструмента, включающий вакуумно-плазменное нанесение многослойного покрытия, отличающийся тем, что наносят нижний слой из нитрида хрома и верхний - из нитрида соединения титана, циркония и хрома или молибдена, или ниобия, или кремния, или алюминия, а нанесение слоев покрытия осуществляют расположенными горизонтально в одной плоскости тремя катодами, первый из которых выполняют составным из титана и циркония, второй - из хрома и располагают противоположно первому, а третий изготавливают составным из титана и хрома или титана и молибдена, или титана и ниобия, или из сплава титана и кремния или титана и алюминия и располагают между ними, причем нижний слой наносят с использованием второго катода, а верхний слой - с использованием первого и третьего катодов.
2. Способ по п.1, отличающийся тем, что наносят верхний слой из нитрида соединения титана, циркония и хрома при их соотношении, мас.%: титан 78,0-84,0, цирконий 6,0-10,0, хром 8,0-12,0, а третий катод изготавливают составным из титана и хрома.
3. Способ по п.1, отличающийся тем, что наносят верхний слой из нитрида соединения титана, циркония и молибдена при их соотношении, мас.%: титан 78,5-84,0, цирконий 12,0-16,0, молибден 4,0-5,5, а третий катод изготавливают составным из титана и молибдена.
4. Способ по п.1, отличающийся тем, что наносят верхний слой из нитрида соединения титана, циркония и ниобия при их соотношении, мас.%: титан 74,0-82,0, цирконий 12,0-16,0, ниобий 6,0-10,0, а третий катод изготавливают составным из титана и ниобия.
5. Способ по п.1, отличающийся тем, что наносят верхний слой из нитрида соединения титана, циркония и кремния при их соотношении, мас.%: титан 83,15-87,35, цирконий 12,0-16,0, кремний 0,65-0,85, а третий катод изготавливают из сплава титана и кремния.
6. Способ по п.1, отличающийся тем, что наносят верхний слой из нитрида соединения титана, циркония и алюминия при их соотношении, мас.%: титан 73,0-81,0, цирконий 12,0-16,0, алюминий 7,0-11,0, а третий катод изготавливают из сплава титана и алюминия.